СПОСОБ ПРОРЕЗАНИЯ КАНАВОК В СВЕРХПРОЧНЫХ СПЛАВАХ И РЕЖУЩАЯ ПЛАСТИНА ДЛЯ ЕГО ОСУЩЕСТВЛЕНИЯ

1. Способ прорезания канавок в заготовке (24) из сверхпрочного сплава, включающий:
обеспечение режущей пластины (12) по меньшей мере частично покрытой слоем (13) кубического нитрида бора (КНБ), причем режущая пластина содержит переднюю поверхность (16), при этом по меньшей мере передняя поверхность (16) покрыта слоем (13) КНБ;
обеспечение одного или более соответствующих внутренних каналов (18), образованных в режущей пластине (12) и открывающихся к передней поверхности (16) режущей пластины (12) соответствующим одним или более отверстием (26);
прорезание канавок в заготовке (24) с использованием режущей пластины (12) со скоростью резания, составляющей от 200 до 500 м/мин; и
направление одного или более потоков охлаждающей текучей среды на обратную поверхность стружек (28) заготовки, образующихся во время прорезания канавок, причем один или более потоков охлаждающей текучей среды направляются через внутренние каналы (18) вверх и наружу к области (22) взаимодействия между режущей кромкой (14) режущей пластины (12) и заготовкой (24) под давлением не менее 200 бар для ограничения длины стружек (28) заготовки, образующихся в области (22) взаимодействия.
2. Способ по п.1, включающий прорезание канавок в заготовке (24) из Inconel.
3. Способ по п.1, в котором один или более потоков охлаждающей текучей среды сталкиваются прямо и по существу под углом 90° с обратной поверхностью стружек (28) заготовки, образующихся в процессе прорезания канавок.
4. Способ по п.1, в котором стружки (28) заготовки, образующиеся в процессе прорезания канавок, имеют обычную длину, составляющую 1-5 мм.
5. Способ по п.1, в котором слой (13) КНБ представляет собой слой поликристаллического КНБ.
6. Способ по п.1, в котором потоки охлаждающей текучей среды направлены под давлением в пределах 200-500 бар.
7. Способ по п.1, в котором:
передняя поверхность (16) режущей пластины не имеет структур для образования стружки; и
стружки (28) заготовки ломаются и отделяются от заготовки (24) благодаря одному или более потокам охлаждающей текучей среды, сталкивающимся с обратной поверхностью стружек (28) заготовки при их образовании в процессе прорезания канавок.
8. Режущая пластина (12) для прорезания канавок в сверхпрочных сплавах, содержащая:
слой (13) кубического нитрида бора (КНБ), покрывающий по меньшей мере участок режущей пластины (12); и
переднюю поверхность (16), причем по меньшей мере передняя поверхность (16) покрыта слоем (13) КНБ;
один или более внутренних каналов (18), образованных внутри режущей пластины (12), продолжающихся вверх и наружу от основного нижнего участка режущей пластины (12) и открывающихся в передней поверхности (16) через слой КНБ, образуя в передней поверхности (16) одно или более соответствующих отверстий (26); при этом
расстояние соответствующих центров отверстий (26) от режущей кромки (14) режущей пластины (12) составляет 0,5 мм - 3 мм.
9. Режущая пластина (12) по п.8, в которой слой (13) КНБ представляет собой слой поликристаллического КНБ.
10. Режущая пластина (12) по п.8, в которой передняя поверхность не имеет структур для образования стружки.
11. Режущая пластина (12) по п.10, в которой концевые участки внутренних каналов (18) образуют с передней поверхностью угол, составляющий 30° до 90°, на виде сбоку режущей пластины (12).
12. Режущая пластина (12) по п.8, в которой режущая пластина является индексируемой и содержит по меньшей мере два режущих участка, причем каждый режущий участок содержит слой (13) КНБ и один или более внутренних каналов (18).